(57)【要約】この発明は、第１のポリマー層および第２のポリマー層を含み、第１のポリマー層が少なくとも１つのポリオレフィンを含んで同時二軸延伸され、第２のポリマー層が第１のポリマー層上に押出されあるいは熱接着され、流れ方向に少なくとも約１００ｍの長さにわたり横方向に約０．６％未満のラミネート収縮の変動を示すラミネートに関する。
2004503405.tif 000002
【特許請求の範囲】
【請求項１】
第１のポリマー層および第２のポリマー層を含み、第１のポリマー層が少なくとも１つのポリオレフィンを含んで同時二軸延伸され、第２のポリマー層が第１のポリマー層上に押出されあるいは熱接着され、流れ方向に少なくとも１００ｍの長さにわたり横方向に約０．６％未満のラミネート収縮の変動を示すラミネート。
【請求項２】
第１のポリマー層が、ピーク第１方向延伸パラメータ、およびピーク第１方向延伸パラメータとは独立にピーク第２方向延伸パラメータに同時二軸延伸され、最終第１方向延伸パラメータ、および／または最終第１方向延伸パラメータとは独立に最終第２方向延伸パラメータに部分的に弛緩される、請求項１に記載のラミネート。
【請求項３】
ラミネートの横方向収縮が、流れ方向に少なくとも１００ｍの長さにわたり約−１．０％〜＋１．０％未満である、請求項１に記載のラミネート。
【請求項４】
第１のポリマー層のポリマーが、少なくとも５０ｗｔ％の１つ以上のポリオレフィンを含む、請求項１に記載のラミネート。
【請求項５】
第１のポリマー層のポリマーが、ポリプロピレン、および／または少なくとも約８０％のプロピレンモノマー単位を含む少なくとも１つの共重合体を含む、請求項１に記載のラミネート。
【請求項６】
第２のポリマー層のポリマーが、少なくとも１つのポリオレフィンを含む、請求項１に記載のラミネート。
【請求項７】
第２のポリマー層が、前記第１のポリマー層上に１０〜２００μｍの厚さで押出される、請求項１に記載のラミネート。
【請求項８】
第２のポリマー層が、第１のポリマー層上に１５０〜３５０℃の温度で押出される、請求項１に記載のラミネート。
【請求項９】
第１方向および第２方向が直交する、請求項１に記載のラミネート。
【請求項１０】
第１方向および第２方向が、それぞれ横方向ＣＤ、および流れ方向ＭＤである、請求項９に記載のラミネート。
【請求項１１】
最終第１方向延伸パラメータが４：１〜１５：１であり、最終第２方向延伸パラメータが最終第１方向延伸パラメータとは独立に４：１〜１５：１である、請求項１に記載のラミネート。
【請求項１２】
第１のポリマー層が、最終第１方向延伸パラメータの少なくとも１．１倍であるピーク第１方向延伸パラメータに、および／またはピーク第１の最終延伸パラメータとは独立に、最終第２方向延伸パラメータの少なくとも１．１倍であるピーク第２方向延伸パラメータに延伸される、請求項１に記載のラミネート。
【請求項１３】
第２のポリマー層の露出面が微細構造化された、請求項１に記載のラミネート。
【請求項１４】
微細構造化された表面が、メカニカルクロージャシステムの雄要素を含む、請求項１３に記載のラミネート。
【請求項１５】
第２のポリマー層の露出面に付着したメカニカルクロージャシステムの要素を含む第３の層をさらに含む、請求項１に記載のラミネート。
【請求項１６】
要素がフックアンドループシステムのループを含む、請求項１５に記載のラミネート。
【請求項１７】
第１のポリマー層の一主面が印刷されている、請求項１に記載のラミネート。
【請求項１８】
第１または第２のポリマー層の露出面が、それぞれ感圧接着剤層を有する、請求項１に記載のラミネート。
【請求項１９】
安定したロール形態に巻かれる、請求項１に記載のラミネート。
【請求項２０】
（ａ）ポリオレフィンを含む第１のポリマー層を提供するステップと、
（ｂ）十分に高い温度をフィルムに与えて顕著な量の二軸延伸をさせるステップと、
（ｃ）前記第１のポリマー層をピーク第１方向延伸パラメータに、そしてピーク第１方向延伸パラメータとは独立にピーク第２方向延伸パラメータに、同時二軸テンター延伸させるステップと、
（ｄ）第１のポリマー層を最終第１方向延伸パラメータに、および／または最終第１方向延伸パラメータとは独立に最終第２方向延伸パラメータに収縮させることで、それを部分的に弛緩するステップと、
（ｅ）第１のポリマー層をこのような部分的弛緩状態において８０〜２００℃の温度で調質するステップと、
（ｆ）第２のポリマー層を前記第１のポリマー層上に１５０〜３５０℃の温度で押出すステップと
を含む、ラミネートロールを調製する方法。
【請求項２１】
請求項１３に記載のラミネートを含む、失禁対策製品。
【発明の詳細な説明】
【０００１】
発明の分野
本発明は、第１のポリマー層および第２のポリマー層を含み、第１のポリマー層が少なくとも１つのポリオレフィンを含み、第２のポリマー層が第１のポリマー層上に押出されあるいは熱接着されるラミネート、このようなラミネートの製造、および使い捨て繊維製品産業におけるそれらの用途に関する。
【０００２】
発明の背景
第１のポリマー層および第２のポリマー層を含み、第１のポリマー層が少なくとも１つのポリオレフィンを含み、第２のポリマー層が第１のポリマー層上に押出されるラミネートは、産業、特に使い捨て繊維製品産業において広く使用されている。
【０００３】
例えばＷＯ９２／０１，４０１は、その一表面に、弓形タイプの構造を示す長軸方向に伸展された繊維を有する裏材料を含む、ループ材料のシートを開示している。ＷＯ‘４０１の図４に示されるこのようなループ材料のシートのより具体的な実施態様では、裏材料はループを有する熱可塑性裏材料層、およびループに対向し、第１の熱可塑性裏材料層の表面に付着するさらなるポリマー裏材料層を含む。さらなるポリマー裏材料層は、好ましくはポリオレフィンを含み、好ましくは印刷が繊維のシートを通して見えるように、その主要面のどちらかに印刷されている。
【０００４】
このようなポリオレフィンを含むさらなるポリマー裏材料層は、通常、熱可塑性裏材料層の適用に先だって印刷される。これには、ポリオレフィンを含むさらなるポリマー裏材料層の実質的な熱変形なしに、熱可塑性裏材料層がポリオレフィンを含むさらなるポリマー裏材料層にラミネートでき、例えばループ材料のシートが、おむつなどの使い捨て繊維製品に見られるポリオレフィン層などの別の表面にラミネートできる必要がある。
【０００５】
ポリオレフィンを含む印刷できるポリマー層またはラミネートフィルムの熱寸法安定性に対する要求は、典型的に数千メートルの長さのこのようなフィルムのロールが最初に印刷され、引き続いて第２のポリマー層が、ポリオレフィンを含む印刷されたポリマー層の主要面の１つに延伸されてラミネートロールが提供される、使い捨て繊維製品産業において特に高い。次にこのようなラミネートロールは、通常縦に細長く切断されて、おむつなどの使い捨て繊維製品の製造で使用するのに幅が適した、より小さいラミネートロールが提供される。少ない無駄で縦に細長く切断することで、十分正確な印刷の向きを有するこのようなラミネートのより小さいロールを得ることができるように、熱変形、具体的にはロールの長さ（すなわち流れ方向）に沿って測定したラミネート幅（すなわちウェブ横方向）の熱変形の変動が、十分小さいことが必須である。
【０００６】
第１のポリマー層および第２のポリマー層を含み、第１のポリマー層が少なくとも１つのポリオレフィンを含み、第２のポリマー層が第１のポリマー層上に押出されあるいは熱接着される、現在利用できるラミネートは、印刷用途、特に高精度の印刷用途に対してこのようなラミネートを適さなくする、ラミネート幅の実質的な熱変形、特に実質的な熱変形の変動を示すことが多いことが本発明者らにより発見された。
【０００７】
従って第１のポリマー層および第２のポリマー層を含み、第１のポリマー層が少なくとも１つのポリオレフィンを含み、第２のポリマー層が第１のポリマー層上に押出されあるいは熱接着され、実質的に熱変形せず特にラミネート幅の熱変形の変動が小さい、新しいラミネートを提供することが、本発明の目的であった。本発明のもう一つの目的は、特に使い捨て繊維製品産業における印刷用途に適した、このようなタイプの新しいラミネートを提供することであった。本発明の他の目的は、以下の詳細な発明の説明から明らかにされる。
【０００８】
発明の簡単な説明
本発明は、第１のポリマー層および第２のポリマー層を含み、第１のポリマー層が少なくとも１つのポリオレフィンを含んで同時二軸延伸され、第２のポリマー層が第１のポリマー層上に押出されあるいは熱接着され、前記ラミネートが流れ方向に少なくとも１００ｍの長さにわたり、横方向に約０．６％未満のラミネート収縮の変動を示すラミネートに関する。
【０００９】
本発明はさらに、このようなラミネートの製造、および使い捨て繊維製品産業におけるその用途に関する。
【００１０】
発明の詳細な説明
説明および請求項では特定の用語が使用され、大多数は周知であるがいくらかの説明が必要かもしれない。「同時二軸延伸された」とは、ここでの用法ではフィルムについて述べるために使用され、フィルムがフィルム平面で第１方向および第２方向の２つの異なる方向に延伸され、２方向のそれぞれにおける延伸の顕著な部分が同時に実施されることを示す。典型的にしかし常にそうであるとは限らないが、２つの方向は実質的に垂直で、フィルムの流れ方向（「ＭＤ」）およびフィルムの横方向（「ＣＤ」）にある。文脈上他の意味に解すべき場合を除き、「伸展」、「圧伸」および「廷伸」という用語は、全体を通して区別なく使用され、「伸展された」、「圧伸された」、および「廷伸された」という用語、そして「伸展する」、「圧伸する」、および「廷伸する」という用語についても同様である。
【００１１】
「延伸比率」という用語は、ここでの用法では延伸方法または延伸されたフィルムを表現するために使用され、延伸に先だつフィルムの任意の部分の線形寸法に対する、延伸された同一部分の線形寸法の比率を表す。例えば５：１のＭＤ延伸比率を有する延伸されたフィルムでは、流れ方向に１ｃｍの線形測定値を有する未延伸フィルムの任意の部分が、延伸後、流れ方向に５ｃｍの測定値を有する。５：１のＣＤ延伸比率を有する延伸されたフィルムでは、横方向に１ｃｍの線形測定値を有する未延伸フィルムの任意の部分は、延伸後、横方向に５ｃｍの測定値を有する。
【００１２】
「延伸パラメータ」という用語は、延伸比率から１を差し引いた値を示すのに使用される。例えば「第１方向延伸パラメータ」および「第２方向延伸パラメータ」は、ここでの用法では、それぞれ第１方向延伸比率から１を差し引いた値、および第２方向延伸比率から１を差し引いた値を示す。同様に「ＭＤ延伸パラメータ」および「ＣＤ延伸パラメータ」という用語は、ここでの用法ではそれぞれＭＤ延伸比率から１を差し引いた値、およびＣＤ延伸比率から１を差し引いた値を示す。例えば流れ方向に延伸されていないフィルムは、１のＭＤ延伸比率を有する（すなわち延伸後の寸法は延伸前の寸法に等しい）。このようなフィルムでは、ＭＤ延伸パラメータは１から１を差し引いて０である（すなわちフィルムは延伸されていない）。同様に７のＭＤ延伸比率を有するフィルムは、６のＭＤ延伸パラメータを有する。
【００１３】
「ピーク第１または第２方向延伸パラメータ」という用語は、第１のポリマー層を延伸する際に発生する、第１または第２方向における各延伸パラメータの最大値を示すために使用される。第１のポリマー層は引き続いて、「最終第１または第２方向延伸パラメータ」に部分的に弛緩される。「ピーク第１または第２方向延伸比率」および「最終第１または第２方向延伸比率」という用語は、対応して使用される。
【００１４】
「名目上の延伸比率」としても知られる「機械的延伸比率」は、フィルム全体の未延伸および延伸寸法によって定まり、典型的に、使用される特定装置内でフィルムを延伸するのに使用される、フィルム端のフィルムグリッパで測定できる。「全般的延伸比率」という用語は、グリッパの近くにありグリッパの存在によって延伸中に影響を受ける部分を考察から除外した後の、第１のポリマー層の全体的な延伸比率を指す。全般的延伸比率は、投入される未延伸の第１のポリマー層がその全幅にわたり一定の厚さを有し、延伸に際してグリッパへの近接性の影響が小さい場合、機械的延伸比率と等しくあることができる。しかしより典型的には、投入される未延伸の第１のポリマー層の厚さは、フィルムの中心部よりもグリッパの近くでより厚くまたはより薄くなるように調節される。この場合、全般的延伸比率は機械的または名目上の延伸比率とは異なる。これらの全般的または機械的比率は、どちらも局所的延伸比率とは区別される。局所的延伸比率は、延伸前後に第１のポリマー層の特定部分（例えば１ｃｍの部分）を測定して求められる。延伸が実質的に、端を切り取ったフィルム全体にわたり均一でない場合、局所的比率は全般的比率とは異なることができる。延伸が、実質的に第１のポリマー層全体（端のすぐ近くおよび端に沿ったグリッパを囲む領域を除く）にわたり実質的に均一である場合、局所的比率は実質的に全般的比率と等しくなる。文脈上他の意味に解すべき場合を除き、第１方向延伸比率および第２方向延伸比率という用語は、ここでの用法では全般的延伸比率について述べるのに使用される。
【００１５】
第１のポリマー層は、第１方向延伸パラメータと第２方向延伸パラメータとの比率が、延伸加工全体を通じて実質的に一定に保たれる「比例的延伸プロフィール」を適用して、同時二軸延伸できる。この特定の例は、ＭＤ延伸パラメータとＣＤ延伸パラメータの比率が、延伸加工全体を通して実質的に一定に保たれる場合である。「ＭＤオーバーバイアス」という用語は、延伸加工の顕著な部分におけるＭＤ延伸比率が、同一の最終ＭＤおよびＣＤ延伸比率を有する比例的な延伸プロフィールよりも大きい延伸プロフィールを指す。
【００１６】
ポリマーの融点未満の温度、特にフィルムの線画温度未満の温度で、多数のフィルムを同時二軸延伸すると、フィルムが不均一に延伸されて延伸部分と未延伸部分の間に明確な境界が形成する。この現象はネッキングまたは線画と称される。フィルムが十分に高度に延伸されると、実質的にフィルム全体が均一に延伸される。これが起きる延伸比率を「自然延伸比率」または「自然圧伸比率」と称する。ネッキング現象および自然延伸比率の影響については、例えば米国特許番号第３，９０３，２３４号、第３，９９５，００７号、および第４，３３５，０６９号で、第１方向延伸および第２方向延伸が逐次に実施される逐次二軸伸展加工に関して、主に考察されている。同時均等二軸延伸（平方延伸とも称される）を実施するとネッキング現象はより目立たなくなり、厳密な延伸部分および未展部分ではなく、異なる局所的延伸比率を有する延伸領域が帰結する。このような状況、およびあらゆる同時二軸延伸加工において、所定の方向への「自然延伸比率」は、フィルム上の複数の部位で測定された局所的延伸比率の相対標準偏差が約１５％未満である、全般的延伸比率として定義される。自然延伸比率を越えて延伸することで、厚さ、引張り強さ、および弾性係数などの均一特性または特徴が顕著により高くなることが広く知られている。あらゆる所定のフィルムおよび延伸条件において、自然延伸比率は、ポリマー組成、キャストウェブ急冷条件などに起因する形態、および延伸の温度と速度などの要因によって定まる。さらに同時二軸延伸されたフィルムでは、一方向の自然延伸比率は、もう一つの方向における最終延伸比率をはじめとする延伸条件によって影響される。したがって一方向に固定された延伸比率があるならば、もう一つの方向に自然延伸比率があると言えるかもしれず、あるいは代案としては、それによって上の自然延伸比率が画定される局所的延伸均一性レベルに帰結する、（１つはＭＤで１つはＣＤの）延伸比率の組があると言えるかもしれない。
【００１７】
第１のポリマー層１と、第１のポリマー層１の上に押出される第２のポリマー層２とを含む、発明に従ったラミネートの概略図を図１に示す。
【００１８】
第１のポリマー層は、ホモポリマー、２つ以上のオレフィンの共重合体、またはポリオレフィンの質量に対して少なくとも５０ｗｔ％の質量比で少なくとも１つのオレフィンを含む共重合体であることができる、少なくとも１つのポリオレフィンを含む。第１のポリマーは、第１のポリマーの質量に対して好ましくは少なくとも５０ｗｔ％、より好ましくは少なくとも６５ｗｔ％、そして特に好ましくは少なくとも８０ｗｔ％の質量比で１つ以上のポリオレフィンを含む。好ましいポリオレフィンとしては、ポリエチレンおよびポリプロピレンが挙げられる。アイソタクチックポリプロピレンが最も好ましい。
【００１９】
本発明において「ポリプロピレン」という用語は、少なくとも質量で約９０％のプロピレンモノマー単位を含む共重合体を包含することを意味する。「ポリプロピレン」は、少なくとも質量で約７５％のポリプロピレンを含むポリマー混合物を包含することも意味する。本発明で使用するためのポリプロピレンは、好ましくは大部分がアイソタクチックである。アイソタクチックポリプロピレンは、少なくとも約８０％の連鎖アイソタクチシティインデクス、約１５質量％未満の可溶性ｎ−ヘプタン含量、およびＡＳＴＭ　Ｄ１５０５−９６（「Ｄｅｎｓｉｔｙ　ｏｆ　Ｐｌａｓｔｉｃｓ　ｂｙ　ｔｈｅ　Ｄｅｎｓｉｔｙ−Ｇｒａｄｉｅｎｔ　Ｔｅｃｈｎｉｑｕｅ」）に従って測定された約０．８６〜０．９２ｇ／ｃｍ３の密度を有する。本発明で使用するための典型的なポリプロピレンは、ＡＳＴＭ　Ｄ１２３８−９５（「Ｆｌｏｗ　Ｒａｔｅｓ　ｏｆ　Ｔｈｅｒｍｏｐｌａｓｔｉｃｓ　ｂｙ　Ｅｘｔｒｕｓｉｏｎ　Ｐｌａｓｔｏｍｅｔｅｒ」）に従って２３０℃の温度および２１．６Ｎの力で、約０．１〜１５ｇ／１０分のメルトフローインデクス、約１００，０００〜４００，０００の重量平均分子量、および約２〜１５の多分散性インデクスを有する。本発明で使用するための典型的なポリプロピレンは、約１３０℃を越え、好ましくは約１４０℃を越え、最も好ましくは約１５０℃を越える、示差走査熱分析を使用して測定される融点を有する。さらにこの発明で有用なポリプロピレンは、エチレンモノマー単位および／または４〜８個の炭素原子を有するα−オレフィンモノマー単位を有する、共重合体、ターポリマー、四元ポリマーなどであっても良く、前記コモノマー（群）含量は１０質量％未満である。その他の適切なコモノマーとしては、１−デセン、１−ドデセン、ビニルシクロヘキセン、スチレン、アリルベンゼン、シクロペンテン、ノルボルネン、および５−メチルノルボルネンが挙げられるが、これに限定されるものではない。適切な１つのポリプロピレン樹脂は、テキサス州ダラスのＦＩＮＡ　Ｏｉｌ　ａｎｄ　Ｃｈｅｍｉｃａｌ　Ｃｏ．から３３７６の商品名の下に市販される、２．５ｇ／１０分のメルトフローインデクスを有するアイソタクチックポリプロピレンホモポリマー樹脂である。炭素原子６個までを有するアルキル基を有するジアルキルペルオキシド、２，５−ジメチル−２，５−ジ（ｔｅｒｔ−ブチルペルオキシ）ヘキサン、および過酸化ジ−ｔｅｒｔ−ブチルなどの有機過酸化物の添加によって、ポリプロピレンを意図的に加工中に部分的に劣化させても良い。約２〜１５の劣化因数が適切である。また例えばスクラップフィルムまたはトリミング屑形態の再利用または再生ポリプロピレンを約６０質量％未満の量で、ポリプロピレンに組み込んでも良い。
【００２０】
少なくとも約７５％のアイソタクチックポリプロピレン、および最大で約２５％のその他のポリマーまたはポリマー群を有する混合物も本発明の加工で有利に利用できるかもしれない。このような混合物において適切な追加的ポリマーとしては、プロピレンとエチレンなどのその他のオレフィンとの共重合体、４〜８個の炭素原子を有するモノマーを含むオレフィン、およびその他のポリプロピレン樹脂が挙げられるが、これに限定されるものではない。
【００２１】
本発明で使用するためのポリプロピレンは、約３００〜８０００の分子量を有し、約６０℃〜１８０℃の軟化点を有する、合成または天然起源の１〜４０質量％の樹脂を任意に含んでも良い。典型的にこのような樹脂は、石油樹脂、スチレン樹脂、シクロペンタジエン樹脂、およびテルペン樹脂の４つの主要クラスの１つから選択される。任意にこれらのクラスのいずれかからの樹脂は、部分的にまたは完全に水素付加されていても良い。石油樹脂は典型的にモノマー成分として、スチレン、メチルスチレン、ビニルトルエン、インデン、メチルインデン、ブタジエン、イソプレン、ピペリレン、および／またはペンチレンを有する。スチレン樹脂は典型的にモノマー成分として、スチレン、メチルスチレン、ビニルトルエン、および／またはブタジエンを有する。シクロペンタジエン樹脂は典型的にモノマー成分として、シクロペンタジエンおよび任意にその他のモノマーを有する。テルペン樹脂は典型的にモノマー成分として、ピネン、α−ピネン、ジペンテン、リモネン、ミルセン、およびカンフェンを有する。
【００２２】
本発明で使用するためのポリプロピレンは、技術分野で既知のように、任意に添加剤およびその他の構成要素を含んでも良い。例えば本発明のフィルムは、充填剤、顔料およびその他の着色剤、ブロッキング防止剤、潤滑剤、可塑剤、加工助剤、帯電防止剤、成核剤、抗酸化剤および熱安定剤、紫外線安定剤、およびその他の改質剤を含有しても良い。充填剤およびその他の添加剤は、好ましくは、ここで述べる好ましい実施態様により達成される特性に悪影響を与えないように選択された有効量で、添加される。典型的にこのような材料は、伸展フィルムになる前にポリマーに（例えばフィルムへの延伸前にポリマー溶融物中に）、添加される。有機充填剤は、有機染料および樹脂、並びにナイロンおよびポリイミド繊維などの有機繊維、そしてポリエチレン、ポリエステル、ポリカーボネート、ポリスチレン、ポリアミド、ハロゲン化ポリマー、ポリメチルメタクリレート、およびシクロオレフィンポリマーなどのその他の任意に架橋されたポリマー混在物を含んでも良い。無機充填剤としては、顔料、ヒュームドシリカおよびその他の形態の二酸化ケイ素、ケイ酸アルミニウムまたはケイ酸マグネシウムなどのケイ酸塩、カオリン、タルク、ケイ酸アルミニウムナトリウム、ケイ酸アルミニウムカリウム、炭酸カルシウム、炭酸マグネシウム、ケイ藻土、石膏、硫酸アルミニウム、硫酸バリウム、リン酸カルシウム、酸化アルミニウム、二酸化チタン、酸化マグネシウム、酸化鉄、炭素繊維、カーボンブラック、グラファイト、ガラスビーズ、ガラスバブル、鉱物繊維、粘土粒子、金属粒子などが挙げられるかもしれない。用途によっては本発明の二軸伸展加工中に、充填剤粒子の周囲に空隙を形成させることが有利かもしれない。多くの有機および無機充填剤もブロッキング防止剤として効果的に使用できるかもしれない。代案としては、あるいはそれに加えて、ポリジメチルシロキサン油、金属石鹸、ワックス、高級脂肪族エステル、および高級脂肪酸アミド（エルクアミド、オレアミド、ステアラミド、およびベヘナミドなど）などの潤滑剤を用いても良い。
【００２３】
また脂肪族三級アミン、グリセロールモノステアレート、アルカリ金属アルカンスルホネート、エトキシ化されたまたはプロポキシ化されたポリジオルガノシロキサン、ポリエチレングリコールエステル、ポリエチレングリコールエーテル、脂肪酸エステル、エタノールアミド、モノおよびジグリセリド、およびエトキシ化された脂肪アミンをはじめとする帯電防止剤を用いても良い。またジベンジルソルビトールまたはその誘導体、キナクリドンおよびその誘導体、安息香酸ナトリウムなどの安息香酸金属塩、ビス（４−ｔｅｒｔ−ブチル−フェニル）リン酸ナトリウム、シリカ、タルク、およびベントナイトなどの有機または無機成核剤を組み込んでも良い。またフェノールタイプ（ペンタエリスリトールテトラキス［３−（３，５−ジ−ｔｅｒｔ−ブチル−４−ヒドロキシフェニル）プロピオネート］および１，３，５−トリメチル２，４，６−トリス（３，５−ジ−ｔｅｒｔ−ブチル−４−ヒドロキシベンジル）ベンゼンなど）、そしてアルカリおよびアルカリ土類金属ステアレートおよびカーボネートをはじめとする抗酸化剤および熱安定剤を有利に使用しても良い。また難燃剤、紫外線安定剤、相溶化剤、抗微生物剤（例えば酸化亜鉛）、導電体、および伝熱体（例えば酸化アルミニウム、窒化ホウ素、窒化アルミニウム、およびニッケル粒子）などのその他の添加剤をフィルムの形成に使用するポリマー中に混合しても良い。
【００２４】
技術分野で既知のように、第１のポリマーをシート形態にキャストして延伸に適した層が調製され、ここで述べる好ましいフィルムを得ることができる。ポリプロピレン層を製造する際、シートをキャストする適切な方法は、安定した均質な溶融物を生ずるように押出し機バレル温度を調節した一軸、二軸、カスケード、またはその他の押出し機システムの供給ホッパーに、第１のポリマーを供給することである。ポリプロピレン溶融物はシートダイを通して、回転する冷却された金属鋳造ホイール上に押出しできる。任意に鋳造ホイールを流体を満たした冷却槽内に部分的に浸漬でき、あるいは鋳造ホイールからはずした後に、任意にキャストシートを流体を満たした冷却槽に通過させることができる。
【００２５】
次に得られたシートを実質的に互いに垂直で、好ましくはそれぞれが流れ方向（ＭＤ）とウェブ横方向（ＣＤ）に対応する、第１および第２方向に同時二軸延伸する。あらゆる延伸方法の内、発明に従ったラミネートのための第１のポリマー層の商業的製造に最も好ましい方法としては、フラットフィルムテンター装置による同時二軸延伸が挙げられる。このような延伸方法は、ここでは同時二軸テンター延伸と称する。この加工のために使用される装置は、加速するローラー上に進めることでフィルムがＭＤに延伸される、従来の逐次二軸延伸装置とは区別される。延伸中にローラーとフィルム全面との接触が避けられることから、同時二軸テンター延伸が好ましい。シートの対向端に沿って（複数のクリップなどの手段を用いて）シートを掴み、変動する速度で末広レールに沿って把持手段を進めるテンター装置上で、同時二軸テンター延伸が実施される。本願明細書全体を通して、グリッパおよびクリップという言葉は、その他のフィルム端把持手段を含む。ＭＤにクリップ速度を増大させることで、ＭＤにおける延伸が生じる。末広レールなどの手段を使用することで、ＣＤ延伸が生じる。このような延伸は、例えば米国特許番号第４，３３０，４９９号および第４，５９５，７３８号で開示される方法および装置によって、そしてより好ましくは米国特許番号第４，６７５，５８２号、第４，８２５，１１１号、第４，８５３，６０２号、第５，０３６，２６２号、第５，０５１，２２５号、および第５，０７２，４９３号で開示される方法およびテンター装置によって達成できる。このような二軸テンター装置は逐次および同時二軸延伸加工の能力があるが、本発明は同時二軸延伸のみを包含する。上および下で使用される同時二軸延伸という用語は、第１および第２方向それぞれの最終延伸の少なくとも１０％、より好ましくは少なくとも２５％、そしてさらにより好ましくは少なくとも４０％が、同時に実施されることを意味する。同時二軸延伸フィルムはチューブラブローンフィルム延伸加工によって製造できるが、本発明のラミネートで使用される第１のポリマー層は、すぐ上で述べた好ましいフラットフィルムテンター延伸加工によって製造して、厚さの変動を最小化し、典型的にチューブラブローンフィルム加工に伴う加工の難しさを避けることが好ましい。
【００２６】
最終第１および第２方向延伸パラメータは、好ましくは互いに独立に３：１〜１５：１であり、より好ましくは４：１〜１２：１で、特に好ましくは５：１〜１０：１である。
【００２７】
第１のポリマー層の延伸は、上に示すような過延伸モードを使用して適用され、例えば比例的延伸プロフィール、あるいはＭＤまたはＣＤオーバーバイアス延伸プロフィールなどの異なる延伸プロフィールを適用して実施されても良い。
【００２８】
第１のポリマー層を第１および第２方向の少なくとも１つにおいて、それぞれピーク第１および／または第２方向延伸比率に過延伸し、引き続いて最終第１および／または第２方向延伸比率に収縮させる。得られるラミネートの十分な熱安定性を得るには、第１および第２方向の少なくとも１つにおいて過延伸が必要なことが分かった。好ましい実施態様では、ピークＣＤ延伸パラメータは最終ＣＤ延伸パラメータの少なくとも１．１５倍であり、より好ましくは少なくとも１．２倍、そして特に好ましくは少なくとも１．３倍である。特に好ましいのは、最終ＣＤ延伸比率の少なくとも１．１倍、そしてより好ましくは少なくとも１．１５倍のピークＣＤ延伸比率を示し、最終ＭＤ延伸比率パラメータの少なくとも１．０５倍、そしてより好ましくは少なくとも１．１倍のピークＭＤ延伸比率を示す第１のポリマー層である。
【００２９】
場合によっては、特定の方向に高い破断点伸びおよび高い靭性を有するフィルムが好ましい。これらの特性は、その方向における低い最終圧伸比率によって達成できる。低い最終圧伸比率は、１９９９年３月２５日に出願されたＷＯ００／２９，１９７で述べられるように、オーバーバイアスプロフィールを適用して都合良く得られる。これらのプロフィールは、均一の特性と厚さを有するフィルムも提供する。
【００３０】
第１のポリマー層の同時二軸延伸は、第１のポリマーの組成、第１のポリマー層のキャスティングおよび急冷のパラメータ、フィルム延伸に先だって予熱する間の時間−温度履歴、用いる延伸温度、および延伸速度をはじめとするがこれに限定されるものではない、多くの加工条件に敏感に反応する。ピーク第１または第２方向延伸パラメータに延伸するのに先だって、第１のポリマー層は通常、１〜５００秒間、より好ましくは５〜３００秒間にわたり、８０〜１８０℃、より好ましくは９０〜１７０℃の温度に予熱される。次に典型的に、ピーク第１および／または第２方向延伸パラメータへの延伸が、１００〜２００℃の温度、より好ましくは１１０〜１７０℃の温度、そして特に好ましくは１４０〜１６０℃の温度で実施される。次に第１のポリマー層を最終第１および／または第２方向延伸パラメータに収縮させ、典型的に８０〜２００℃、より好ましくは９０〜１８０℃の温度で０．１〜１００秒間、より好ましくは０．１〜５０秒間にわたり、収縮した最終状態を維持させる。延伸完了後、第１のポリマー層は徐々に室温に冷却できるが、好ましくは例えば５０Ｋ／秒以上の冷却速度で急速に冷却させ、次に延伸装置から迅速に取り出す。次に第１のポリマー層をロール形態に巻いて保管する。上述のパラメータは例としてのみ示したもので、修正した温度−時間プロフィールを適用しても良い。適切な延伸パラメータのさらなる詳細は、その内容を本願明細書に引用した上述のＵ．Ｓ．出願番号０９／１９２０５９にある。本特明細および相互参照付きの上述のＵ．Ｓ．出願番号０９／１９２０５９の教示の利点により、当業者はパラメータのいずれかまたは全てを調節し、それによって異なる規模の改善が得られ、あるいはそれによって前記改善を実現するのに必要な延伸プロフィールオーバーバイアスを正確なレベルに調節できる。
【００３１】
本発明で有用な第１のポリマー層は、好ましくは約５〜１００μｍ、そしてより好ましくは約１０〜５５μｍの最終厚を有する。過剰な脆さおよび取り扱い困難さを避けるためにフィルムは厚さが十分あるべきであり、同時に好ましくないほど強固または硬くて取り扱いまたは使用が困難なほど厚くてはならない、という了解の下で、第１のポリマー層はより厚いあるいはより薄いフィルムであっても良い。端の領域を除き、ウェブに沿ってフィルムの内幅を横切り、平均に対する標準偏差で測定したフィルム厚の変動は、好ましくは１０％未満である。この内幅は、フィルム全幅に対するフィルム端の相対部分次第で変動する。概してフィルム端は、同時二軸延伸操作を適用しても二軸性に延伸されず、むしろ一軸性に近い延伸された特徴を示す。したがって例えばロール形態に巻くのに先だってまたはその後に、第１のポリマー層の端を切り落として廃棄することが必要かもしれない。
【００３２】
第１のポリマー層は、第２のポリマー層の適用に先だって、スクリーン印刷、フレキソ印刷または輪転グラビアなどの従来の印刷方法によって、その主要面の片方または双方に印刷しても良い。印刷はいかなるタイプであっても良く、例えば画像、説明書、位置決めまたは切断印、または第１のポリマー層から第２のポリマー層を離層しようとすると破損する安全印を含んでも良い。
【００３３】
第２のポリマー層のために適したポリマーは、それが第１のポリマー層に押出しまたは熱接着できる、すなわち熱および任意に圧力をかけることで結合できるように選択される熱可塑性ポリマーである。第２のポリマーは、好ましくは得られるラミネートが、それぞれ第１および第２のポリマー層の機械的により弱い方の凝集強さを越えるＴ形剥離強度を有するように選択される。第２のポリマーは、第２のポリマー層を第１のポリマー層にラミネートして、得られるラミネートの手による分離を試みることでスクリーンできる。この試験にラミネートが合格し手で分離できなければ、選択された第２のポリマーは選択された第１のポリマーと適合性である。
【００３４】
第２のポリマーは、ポリエステル、ポリカーボネート、ポリアリーレート、ポリアミド、ポリイミド、ポリアミド−イミド、ポリエーテル−アミド、ポリエーテルイミド、ポリアリールエーテル、ポリアリールエーテルケトン、脂肪族ポリケトン、ポリフェニレンスルフィド、ポリスルホン、ポリスチレンとそれらの誘導体、ポリアクリレート、ポリメタクリレート、セルロース誘導体、ポリエチレン、ポリオレフィン、オレフィンモノマーが最多量を占める共重合体、フッ素化されたポリマーと共重合体、塩素化されたポリマー、ポリアクリロニトリル、ポリ酢酸ビニル、ポリビニルアルコール、ポリエーテル、イオノマー樹脂、エラストマー、シリコーン樹脂、エポキシ樹脂、およびポリウレタンから成る群より選択される、熱可塑性ポリマー材料を含んでも良い。上記ポリマーのいずれかを含む混和性または不混和性ポリマー配合物、および上記いずれかのポリマーの成分モノマーのいずれかを含む共重合体も、このような配合物または共重合体から製造されるポリマー層が、第１のポリマー層上に押出しまたは熱接着できるならば適切である。特に好ましいのは、少なくとも３０重量％、より好ましくは少なくとも４０重量％の１つ以上のポリオレフィン、特にポリプロピレンまたはポリエチレンを含むポリマーである。第２のポリマー層との関連で使用する場合、「ポリエチレン」という用語は、重量で少なくとも約９０％のエチレンモノマー単位を含む共重合体を包含する。また「ポリエチレン」は、重量で少なくとも約７５％のポリエチレンを含むポリマー混合物も包含する。「ポリプロピレン」という用語は、上で第１のポリマー層について述べたのと同じ意味を有する。
【００３５】
第２のポリマーは、充填剤、顔料およびその他の着色剤、ブロッキング防止剤、潤滑剤、可塑剤、加工助剤、帯電防止剤、成核剤、抗酸化剤および熱安定剤、紫外線安定剤、およびその他の改質剤などの従来の添加剤を含んでも良い。充填剤およびその他の添加剤は、好ましくは第１のポリマー層に対する第２のポリマー層の結合特性に悪影響を及ぼさないように選択される、有効量で添加される。第２のポリマーに含まれる添加剤量は、好ましくは第２のポリマーの質量の３５ｗｔ％未満であり、より好ましくは３０ｗｔ％未満である。第１のポリマー中で使用するための上記添加剤は、第２のポリマーでも有利に利用できる。
【００３６】
第２のポリマー層は、加熱および任意に加圧手段によって第１のポリマー層に適用される。第１の方法では、第１および第２のポリマー層を加熱ロールに通過させて、このような層を互いに結合するのに十分な熱および圧力を加えることで、第１のポリマー層と第２のポリマー層を互いにラミネートする。より好ましい第２の方法では、安定した均質な溶融物を生じるように押出し機バレルの温度が調節された、一軸、二軸、カスケード、またはその他の押出し機システムの供給ホッパー内に、第２のポリマーが供給される。次に第２のポリマーの溶融物をシートダイに通過させて第１のポリマー層上に押出し、引き続いて例えば空冷できる。得られるラミネートは、引き続いてロール形態に巻くことができる。
【００３７】
第２のポリマー層は、例えば第１のポリマー層上に第２のポリマー層を熱接着するのに先だって、第１のポリマー層上に同時に押出され、あるいは互いにラミネートされる、２つまたは複数のポリマー層から成っても良い。二重または複層構造を有する第２のポリマー層で有用なポリマーは、好ましくは第２のポリマー層について上で述べたポリマー群から選択される。
【００３８】
本発明に従った得られるラミネートが、高い寸法安定性、そして特にＣＤの収縮において低い変動を示すことが、本発明者らによって意外にも見いだされた。本発明者らはこのような理論による拘束を望まないが、これは第２のポリマー層適用時の熱、そして任意に圧力への暴露に耐える第１のポリマー層の高い寸法安定性によるものと考えられる。本発明に従ったラミネートは、下の試験セクションで述べる測定方法に従って測定すると、流れ方向に少なくとも１００ｍの長さにわたり、ＣＤに約０．６％以下、より好ましくは約０．４％以下、そして特に好ましくは約０．２％以下のラミネート収縮の変動を示す。下の試験セクションで述べる測定方法に従って測定される、流れ方向に少なくとも１００ｍの長さにわたるＣＤにおけるラミネート収縮の絶対値は約±１．５％以下であり、より好ましくは約±１．０％未満である。
【００３９】
本発明に従ったラミネートの高い寸法安定性は、第１のポリマー層の主要面の片方または双方が印刷される用途で特に有利である。第１のポリマー層上への第２のポリマー層の押出し結合によって、印刷は実質的に影響されず、印刷はＭＤに沿ってＣＤで、事実上歪められず変形しない。ラミネートロールを２つ以上のより小さいロールに細長く切ることが必要な場合、ロールに正確に配置された印刷があれば、このような細長い切断は最小限の無駄で容易に実施できる。ＣＤのラミネート収縮に際だってより高い変動を示す技術的現状のラミネートでは、正確に配置された印刷がある細長く切ったロールは、より大きな誤差が許容され、際だってより多量の無駄が受け入れられる場合にのみ、得ることができる。
【００４０】
本発明に従ったラミネートは変性されても良く、および／またはさらなる層を含んでも良い。
【００４１】
好ましい実施態様では、第２のポリマー層の露出面は、メカニカルクロージャシステムの雄ファスナー要素を示す。例えばＷＯ　９４／２３，６１０で開示される方法に従って調製できる、マッシュルームタイプ雄ファスナー要素４を第２のポリマー層２の露出面に含む、特定構造物を図２に示す。
【００４２】
本発明に従ったその他の好ましい実施態様では、第２のポリマー層２の露出面に、メカニカルクロージャシステムの雌ファスナー要素３の層がある。それを通じてこのような繊維シート層が第２のポリマー層の露出面に結合する、アンカー部分の間に弓形タイプ構造を有する長軸方向に伸展された繊維の層を含む、特定構造物を図３に示す。図３の構造物の調製については、ＷＯ９２／０１４０１で述べられている。
【００４３】
第１のポリマー層主要面の少なくとも１つが印刷され、第２のポリマー層露出面上のまたはこのような表面に付着する機械的締結要素を示す、本発明に従ったラミネートは、おむつなどの使い捨て繊維製品の構成要素として特に適している。このようなラミネートは、特に好ましくはおむつの腰部分に使用され、ラミネート露出面の機械的締結要素と噛み合う機械的締結要素を含む、おむつのクロージャ締結テープのためにランディング領域を形成するのに使用されても良い。
【００４４】
発明に従ったラミネートは、それぞれ第２または第１のポリマー層の露出面に適用できる、１つ以上の接着剤層を含むこともできる。特に好ましいのは、第１のポリマー層の露出面に接着剤層を示し、第２のポリマー層の露出面上のまたはそれに付着する機械的結合要素を示すラミネートである。好ましい接着剤は、圧力、熱、またはそれらの組み合わせによって活性化できるものである。適切な接着剤としては、アクリレート、ゴム樹脂、エポキシ、ウレタンまたはそれらの組み合わせをベースとするものが挙げられる。接着剤層は、溶液、水性またはホットメルトコーティング方法によって適用しても良い。接着剤としては、ホットメルト塗布された調合物、転写塗布された調合物、溶剤塗布された調合物、およびラテックス調合物、並びにラミネート加工、熱活性化および水活性化接着剤および結合剤を挙げることができる。本発明に従った有用な接着剤としては、あらゆる感圧接着剤が挙げられる。感圧接着剤は、乾燥および永久粘着性、指先の圧力以下での接着、そして被着材を堅持する十分な能力をはじめとする特性を有することが周知である。発明で有用な接着剤の例としては、ポリアクリレートの一般組成をベースとするものと、ポリビニルエーテルと、自然ゴム、ポリイソプレン、およびポリブタジエンなどのジエンゴムと、ポリイソブチレンと、ポリクロロプレンと、ブチルゴムと、ブタジエン−アクリロニトリルポリマーと、熱可塑性エラストマーと、スチレン−イソプレンおよびスチレン−イソプレン−スチレン（ＳＩＳ）ブロック共重合体、エチレン−プロピレン−ジエンポリマー、およびスチレン−ブタジエンポリマーなどのブロック共重合体と、ポリ−α−オレフィンと、非晶質ポリオレフィンと、シリコーンと、エチレン酢酸ビニル、エチルアクリレート、およびエチルメタクリレートなどのエチレン−含有共重合体と、ポリウレタンと、ポリアミドと、エポキシと、ポリビニルピロリドンおよびビニルピロリドン共重合体と、ポリエステルと、上記のものの混合物または配合物（連続相または分散相）とが挙げられる。さらに接着剤は、粘着性付与剤、可塑剤、充填剤、抗酸化剤、安定剤、顔料、拡散体、硬化剤、繊維、フィラメント、および溶剤などの添加剤を含有できる。また接着剤は、あらゆる既知の方法によって任意に硬化できる。
【００４５】
有用な感圧接着剤の概要は、Ｅｎｃｙｃｌｏｐｅｄｉａ　ｏｆ　Ｐｏｌｙｍｅｒ　Ｓｃｉｅｎｃｅ　ａｎｄ　Ｅｎｇｉｎｅｅｒｉｎｇ第１３巻、Ｗｉｌｅｙ−Ｉｎｔｅｒｓｃｉｅｎｃｅ　Ｐｕｂｌｉｓｈｅｒｓ（ニューヨーク、１９８８年）にある。有用な感圧接着剤の追加的説明は、Ｅｎｃｙｃｌｏｐｅｄｉａ　ｏｆ　Ｐｏｌｙｍｅｒ　Ｓｃｉｅｎｃｅ　ａｎｄ　Ｔｅｃｈｎｏｌｏｇｙ第１巻、Ｉｎｔｅｒｓｃｉｅｎｃｅ　Ｐｕｂｌｉｓｈｅｒｓ（ニューヨーク、１９６４年）にある。
【００４６】
以下の実施例に関して、発明をさらに詳しく説明する。これらの実施例は、様々な特定の好ましい実施態様、および技術をさらに例証するために提供される。しかし本発明の範囲を逸脱することなく、多くの変更および修正ができるものとする。
【００４７】
それに先だって、実施例で使用するいくつかの試験方法について述べる。
【００４８】
試験方法
第１のポリマー層の収縮
評価する第１のポリマー層から、２．５４ｃｍの幅および約３０ｃｍの長さを有する第１のポリマー層のストリップを切断した。第１のポリマー層ストリップ上に、互いに２５．４ｃｍの距離に２個の印を配置させた。次に第１のポリマー層のストリップの一端をクランプに取り付けて、１２０℃の強制通風炉内に５分間吊した。第１のポリマー層ストリップを炉から取り出して、２３℃に冷却させた。
【００４９】
印間の距離を再度測定して、元の距離と比較した。差を元の距離で割って百分率で表した。試験する第１のポリマー層をそれぞれ３回評価し、結果を平均した。ＣＤとＭＤで測定を行った。
【００５０】
ウェブ横方向のラミネート収縮（％）およびばらつき
ａ）一般方法
ＣＤに幅、そしてＭＤに長さを有する第１のポリマー層のロールの一主面に、ロゴおよび整合印を印刷した。
【００５１】
隣接する整合印各組の端の間の距離を測定して、第１のポリマー層のロールの最外部または外側の重なり上に記録した。ウェブのＭＤにさらに８０ｍｍ先の距離でこの手順を繰り返し、測定距離を平均した。上の場合、１２箇所の距離を測定した。
【００５２】
次に印刷された第１のポリマー層上に第２のポリマー層を押出し、あるいは熱接着した。押出し結合加工の完了後、ラミネートを冷却させた。
【００５３】
このようなロールの最外部または外側の重なり上で、整合印端の間の距離を測定した。ＭＤにおいてウェブのさらに８０ｍｍ先の距離で、ＭＤにおいてウェブのさらに少なくとも１００ｍ以上先のＭＤロールの内側の重なり上（すなわち最外部または外側の重なり上における測定と比べて、ＭＤにおいてウェブのさらに少なくとも１００．０８ｍ以上先）で、そしてＭＤにおいてウェブのなおさらに８０ｍｍ先の距離（すなわち最外部または外側の重なり上における測定と比べて、ＭＤにおいてウェブのさらに少なくとも１００．１６ｍ以上先）で、この手順を繰り返して測定距離を平均し、ＣＤにおけるラミネート上の印間の平均距離を出した。
【００５４】
第２のポリマー層適用前のＣＤにおける第１のポリマー層上の印間の平均距離から、ラミネート上のＣＤにおける印間の平均距離を差し引いて、第２のポリマー層適用前の第１のポリマー層のＣＤにおける平均距離で割り、ＣＤのラミネート収縮を百分率で得た。
【００５５】
ＣＤにおけるラミネート収縮の変動は、ラミネート収縮百分率の最大値からラミネート収縮百分率の最小値を引いた差として定義される。多数の測定ではラミネート収縮の変動は、標準偏差σの６倍に相当する。
【００５６】
ＭＤにおけるラミネート収縮およびＭＤにおけるラミネート収縮の変動は、同じように定義される。
【００５７】
ｂ）以下の実施例で適用された特定方法
下で述べる実施例では、以下の特定の測定を適用した。第１のポリマーのロールは、１．６０ｍの幅および約１０，０００ｍの長さを有した。この場合、それぞれＣＤに３８ｍｍ、ＭＤに９ｍｍのサイズを有する７個の整合印をフィルムに印刷した。整合印の中心は互いに２４０ｍｍ離れていた。
【００５８】
隣接する整合印の各組の端の間の距離を測定し、第１のポリマー層のロールの最外部または外側の重なり上に記録した。ＭＤにおいてウェブのさらに８０ｍｍ先の距離でこの手順を繰り返し、測定された距離を平均した。第１のポリマー層の最外部または外側の重なり上で、全部で１２箇所の距離を測定した。第１のラミネートロールの内側の重なり上で、これらの測定を繰り返した。
【００５９】
第２のポリマー層の適用後、得られたラミネートを２４０ｍｍの幅を有する６個のロールに細長く切った。各整合印のほぼ中心を切断した。
【００６０】
６個の細長く切った各ラミネートロールを調べて、各ロール上の整合印端の間の距離をこのようなロールの最外部または外側の重なり上で測定した。これを６個の各ロールのウェブの８０ｍｍ先の距離で繰り返した。このようにして再度１２個の数が得られ、これらを平均した。
【００６１】
６個の各ラミネートロールのＭＤにおいて、ウェブのさらにおよそ２，０００ｍ先で、そしてＭＤにおいてウェブのなおさらに８０ｍｍ先でこれらの測定を繰り返した。
【００６２】
測定した距離の値を使用して、ＣＤの収縮および横方向の収縮の変動を計算した。
【００６３】
流れ方向のラミネート収縮（％）
ａ）一般方法
ＭＤのラミネート収縮およびＭＤのラミネート収縮の変動は、対応するＣＤの長さに対して同じように定義される。
【００６４】
ｂ）下の実施例で適用される特定方法
ＭＤの収縮では、ロールの最初からＭＤにおいて１．６ｍの距離にあるウェブの一箇所のみで測定を行ったこと以外は、上述のＣＤにおけるのと同一の手順を使用した。
【００６５】
引張り強さおよび破断点伸び
引張り試験機（Ｚｗｉｃｋ）を使用して、幅２５．４ｍｍおよび長さ約２０ｃｍの寸法を有する第１のポリマー層およびラミネートの検体をそれぞれ評価した。ジョーは１００ｍｍ離れた距離に配置させた。２５０ｍｍ／分のクロスヘッド速度を用いた。
【００６６】
ラミネートの接着強さ
ループがある押出された第２のポリマー層を第１のポリマー層から取り除くことで、ラミネートの分離を試みる。結合レベルの定性的判断をした。ラミネートがそれぞれ手で分離不能または分離可能ならば、それぞれ合格または不合格と判定した。
【００６７】
摩擦係数
ＤＩＮ　５３３７５に従って動力学摩擦係数を測定した。２００ｇの重しを用いた。各測定を３回行い、各試験ではそれぞれ第１のポリマー層またはラミネートの新しいサンプルを用いた。試験に用いた基材または表面は、ドイツ国ノイスの３Ｍ　Ｄｅｕｔｓｃｈｌａｎｄ　ＧｍｂＨからＥｘｔｒｕｓｉｏｎ　Ｂｏｎｄｅｄ　Ｌｏｏｐ＃ＥＢＬ−１５１０として市販される、ループ付き表面であった。
【００６８】
剛性
第１のポリマー層またはラミネートの各ストリップから、長辺が各ウェブのＣＤに伸びる幅２５ｍｍおよび長さ約９０ｍｍのフィルムを切断した。７５ｍｍ離して、ストリップ上に印を配置させた。ストリップの対向端を一緒にして、２個の印が重なるようにストリップを輪にし、ストリップ端を従来の引張り試験機の下側ジョーにクランプした。次に上側ジョーを２１０ｍｍ／分の速度で下ろした。ジョー間の距離が１２ｍｍになるまで、上側ジョーによりループを圧搾した。この時点でループを圧搾するのに要した力をｃＮで記録した。測定を３回繰り返し、結果を平均した。
【００６９】
実施例
実施例１
ドイツ国ジークドルフのＢｒｕｅｃｋｎｅｒ　Ｍａｓｃｈｉｎｅｎｂａｕ　ＧｍｂＨから入手されるＬＩＳＩＭ（登録商標）Ｔａｐ　１２４１テンター延伸装置を使用して、同時二軸伸展ポリプロピレン（Ｓ−ＢＯＰＰ）の第１のポリマー層を調製した。用いたポリプロピレン樹脂は、密度０．９０５およびメルトフローインデクス２．５（２３０℃および２．１６ｋｇ）を有するＦｉｎａ　３３７６であった。
【００７０】
第１のポリマー層をはじめに、ピークＣＤ延伸比率７．３およびピークＭＤ延伸比率６．０に延伸した。延伸は１４９℃の温度で実施した。
【００７１】
第１のポリマー層の温度を１６５℃に保ち制御されたやり方で、引き続いて第１のポリマー層を最終ＣＤ延伸比率６．７および最終ＭＤ延伸比率５．４に収縮させた。フィルムの最終厚は１５μｍであった。同時二軸伸展ポリプロピレン（Ｓ−ＢＯＰＰ）の第１のポリマー層の調製加工パラメータを表１に要約する。
【００７２】
同時二軸伸展ポリプロピレン（Ｓ−ＢＯＰＰ）の第１のポリマー層で、上述の試験を行った。このような試験の結果を下の表２に要約する。
【００７３】
次に第１のポリマー層の一面を表面張力４８ダインにコロナ処理して、次に４週間以内にロゴデザインと整合印をコロナ処理された表面に印刷し、最終ラミネートに転換するのを助けた。
【００７４】
次にＷＯ９２／０１４０１の実施例３が述べるやり方でＷＯ‘４０１の図６に従った装置を使用して、長軸方向に伸展された繊維（長さ５０ｍｍ、直径１０ｄｔｅｘ、デンマーク国バーデのＦｉｂｅｒ　Ｖｉｓｉｏｎｓ　ａ／ｓによって供給されるポリプロピレン繊維Ｈｙ−Ｃｏｍｆｏｒｔ　Ｐｈｉｌ）の層、第２のポリマー層（ポリプロピレン／ポリエチレン配合物、厚さ４５μｍ）、および上で特性を示した同時二軸伸展ポリプロピレンの第１のポリマー層をこの順で含む、押出し結合されたラミネートを調製した。第１のポリマー層上に押出された第２のポリマー層に繊維層が結合する、アンカー部分の間に弓形タイプ構造を有する繊維層を提供するために、繊維を段ロールに沿って通過させた。得られた押出し結合されたループラミネートの模式図を図３に示す。印刷された表面が外側を向くように、押出し結合されたラミネート内に第１のポリマー層を導入した。画像は対向面からループ層を通しても見えた。
【００７５】
上述の試験方法を使用して、ラミネート収縮を調べた。ラミネートは定性的にも評価して、３層間の結合程度を判定した。押出し結合されたループラミネートの特性を表３に要約する。
【００７６】
実施例２
同時二軸伸展ポリプロピレンの第１のポリマー層調製のための加工パラメータを変えたこと以外は、実施例１を繰り返した。フィルムを１５１℃の温度で、ピークＣＤ延伸比率７．２およびピークＭＤ延伸比率６．０に延伸した。次に１６５℃の温度を保ちながら、第１のポリマー層を最終ＣＤ延伸比率６．５および最終ＭＤ延伸比率５．４に収縮させた。フィルムの最終厚は１５μｍであった。使用した加工パラメータを表１に要約する。
【００７７】
同時二軸伸展ポリプロピレンの第１のポリマー層の特性を表２に示す。ラミネートの試験結果を表３に示す。
【００７８】
比較例１
使用した第１のポリマー層が、Ｂｉｓｃｈｏｆ　ａｎｄ　Ｋｌｅｉｎ　ＧｍｂＨ　＆　Ｃｏ．（ドイツ国コンゼル）からＥＰＦ　０２３として入手されるブローンポリエチレンフィルムであったこと以外は、実施例１で述べた押出し結合加工を繰り返した。第１のポリマー層の特性を表２に要約し、対応するラミネートの特性を３に示す。
【００７９】
比較例２
Ｂｒｕｅｃｋｎｅｒ　Ｍａｓｃｈｉｎｅｎｂａｕ　ＧｍｂＨからの逐次延伸装置ＬＥＸを使用して、逐次的に二軸伸展されたポリプロピレンフィルムを用いたこと以外は、実施例１に述べた押出し結合加工を繰り返した。使用したポリプロピレン樹脂はＦｉｎａ３３７４であった。最終ＭＤ延伸比率は５．４、最終ＣＤ延伸比率は９．０であった。最終フィルム厚は１９μｍであった。
【００８０】
比較例３
ドイツ国ビースバーデンのＭｉｔｓｕｂｉｓｈｉ　Ｐｏｌｙｅｓｔｅｒ　Ｆｉｌｍ　ＧｍｂＨからＨＯＳＴＡＰＨＡＮ（登録商標）ＲＨＳ１２として入手されるポリエステル（ポリエチレンテレフタレートまたはＰＥＴ）フィルムを第１のポリマー層として用いたこと以外は、実施例１の押出し結合加工を繰り返した。
【００８１】
比較例４
米国ウィスコンシン州チペワフォールズのＨｕｎｔｓｍａｎ　ＣｏｍｐａｎｙからＬＸＣＰＰ−２４２．６−７５として入手されるキャストポリプロピレンフィルムを第１のポリマー層として用いたこと以外は、実施例１に述べた押出し結合加工を繰り返した。フィルムは３０μｍの厚さを有した。
【００８２】
【表１】
2004503405.tif 000003
【００８３】
【表２】
2004503405.tif 000004
【００８４】
【表３】
2004503405.tif 000005
【図面の簡単な説明】
【図１】第１のポリマー層１および第２のポリマー層２を含み、第１のポリマー層１が少なくとも１つのポリオレフィンを含んで同時二軸延伸され、第２のポリマー層２が第１のポリマー層１の上に押出されあるいは熱接着される、本発明に従ったラミネートの模式図である。
【図２】第１のポリマー層１および第２のポリマー層２を含み、第１のポリマー層１が少なくとも１つのポリオレフィンを含んで同時二軸延伸され、第２のポリマー層２が第１のポリマー層１の上に押出されあるいは熱接着される、第２のポリマー層の露出面がメカニカルファスナーシステムのループタイプ雌ファスナー要素３を弓形タイプ構造で有する、本発明に従ったラミネートの模式図である。
【図３】第１のポリマー層１および第２のポリマー層２を含み、第１のポリマー層１が少なくとも１つのポリオレフィンを含んで同時二軸延伸され、第２のポリマー層２が第１のポリマー層１の上に押出されあるいは熱接着され、第２のポリマー層の露出面がメカニカルファスナーシステムのマッシュルームタイプの雄ファスナー要素を有する、本発明に従ったラミネートの模式図である。
【国際公開パンフレット】
2004503405.tif 000006
2004503405.tif 000007
2004503405.tif 000008
2004503405.tif 000009
2004503405.tif 000010
2004503405.tif 000011
2004503405.tif 000012
2004503405.tif 000013
2004503405.tif 000014
2004503405.tif 000015
2004503405.tif 000016
2004503405.tif 000017
2004503405.tif 000018
2004503405.tif 000019
2004503405.tif 000020
2004503405.tif 000021
2004503405.tif 000022
2004503405.tif 000023
2004503405.tif 000024
2004503405.tif 000025
2004503405.tif 000026
2004503405.tif 000027
2004503405.tif 000028
2004503405.tif 000029
2004503405.tif 000030
2004503405.tif 000031
2004503405.tif 000032
2004503405.tif 000033
2004503405.tif 000034
2004503405.tif 000035
【国際調査報告】
2004503405.tif 000036
2004503405.tif 000037